(57)【要約】本発明は、金属材料より人工歯根を製作するための方法、ブランク、中間体及び人工歯根を製作するための結合剤に関する。本発明の方法によれば、金属を含有する粉末混合物より成形され、かつ硬化されたブランクを準備し、ブランクから中間体を製作し、第３段階で中間体の後加工を行い、この後加工によって人工歯根の所望の材料特性が得られるようにした。
2006520221.tif 000002
【特許請求の範囲】
【請求項１】
金属材料より人工歯根（６）を製作するための方法において、
第１段階で金属を含有する粉末混合物より成形され、かつ硬化されたブランク（１）を準備し、
第２段階でブランク（１）から中間体（３）を製作し、
第３段階で中間体（３）の後加工を行い、この後加工によって人工歯根（６）の所望の材料特性が得られるようにする、
ことを特徴とする、金属材料より人工歯根（６）を製作するための方法。
【請求項２】
ブランク（１）を加工する前に、最終寸法に構成された人工歯根（６）を、金属材料のさらに得ようとする形状変化を考慮して、その寸法に合致させ、それによって中間体を構成する、請求項１記載の方法。
【請求項３】
後加工が圧力処理及び／又は熱処理を含んでいる、請求項１又は２記載の方法。
【請求項４】
後加工が、加工しようとするブランク（１）の熱的な最終加工を含んでおり、該最終加工において金属材料の金属部分を焼結する、請求項３記載の方法。
【請求項５】
後加工の一部として、ブランク（１）の金属を含有する粉末混合物内に含まれた結合剤を少なくとも部分的に取り除く、請求項１から４までのいずれか１項記載の方法。
【請求項６】
中間体を調整するためにブランク（１）を、歯科用セラミックを加工するために適した研削機又はフライス盤を用いて研削又はフライス切削によって加工する、請求項１から５までのいずれか１項記載の方法。
【請求項７】
金属製の材料より人工歯根を製作するためのブランク（１）において、ブランク（１）が金属を含有する粉末混合物より成っており、金属を含有する粉末混合物が、単一又は多様な粒子の大きさ及び／又は粒子の形状より成る粉末金属を有しており、ブランクが有利には、４０ＭＰａ（４０・１０６Ｎ／ｍ２）よりも高い強度を有していることを特徴とする、金属製の材料より人工歯根を製作するためのブランク。
【請求項８】
金属を含有する粉末混合物がブランク（１）内で圧縮されている、請求項７記載のブランク。
【請求項９】
粉末混合物が、種々異なる金属を含有する混合原料より成っている、請求項７又は８記載のブランク。
【請求項１０】
混合原料の組成が位置に関連している、請求項９記載のブランク。
【請求項１１】
ブランクが、結合剤を有する、金属を含有する粉末混合物より成っており、該結合剤の割合は、結合剤を有する粉末混合物が変形可能であるように調整されている、請求項７から１０までのいずれか１項記載のブランク。
【請求項１２】
結合剤の割合が２０体積％、多くとも５０体積％である、請求項１１記載のブランク。
【請求項１３】
ブランク（１）が締め固められており、結合剤が１０体積％よりも少ない割合で設けられている、請求項１１又は１２記載のブランク。
【請求項１４】
ブランク（１）が複数の面部材（４）を有しており、これらの面部材（４）に別の部材との嵌合部を形成することができるようになっている、請求項７から１３までのいずれか１項記載のブランク。
【請求項１５】
請求項７から１４までのいずれか１項記載のブランク（１）を加工することによって形成された、人工歯根を製作するための中間体において、
中間体（３）が、製作しようとする人工歯根（１）に対して、後加工において得ようとする寸法変化の程度だけ異なっていることを特徴とする、中間体。
【請求項１６】
金属より成る人工歯根において、
該人工歯根が、焼結された金属粒子を有していて、１００ＭＰａ（１００・１０６Ｎ／ｍ２）よりも高い強度を有していることを特徴とする、人工歯根。
【請求項１７】
結合剤の残留割合が多くとも０．１体積％である、請求項１６記載の人工歯根。
【請求項１８】
請求項７から１７までのいずれか１項記載のブランク、中間体又は人工歯根において、
結合剤として、１００℃以上の温度で加熱した場合に気化する材料が使用されていることを特徴とする、ブランク、中間体又は人工歯根。
【請求項１９】
請求項７から１８までのいずれか１項記載の、金属より成るブランク、中間体又は人工歯根のための結合剤において、
結合剤が、１００℃以上及び６００℃以下の温度で気化する、少なくとも９０％の有機材料を有していることを特徴とする、結合剤。
【請求項２０】
金属材料を含有するブランクを製作するための方法において、
金属を含有する粉末混合物をブランクに成形し、かつ硬化させることを特徴とする、金属材料を含有するブランクを製作するための方法。
【請求項２１】
ブランクを、圧力処理又は熱処理によって圧縮する、請求項２０記載の方法。
【請求項２２】
ブランクを形成する前に、金属を含有する粉末混合物に結合剤を加える、請求項２１記載の方法。
【請求項２３】
ブランクを、射出成形、押出し成形又は押出しプレスによって成形する、請求項２２記載の方法。
【請求項２４】
次いで、結合剤を取り除く、請求項２３記載の方法。
【請求項２５】
結合剤の取り除き中、又は結合剤を取り除いた後で、ブランクの圧縮を圧力及び／又は温度によって行う、請求項２４記載の方法。
【請求項２６】
混合物全体における結合剤の割合を、２０体積％乃至５０体積％とする、請求項２２から２５までのいずれか１項記載の方法。
【請求項２７】
ブランクに対する、グラジエント材料より成る混合原料の位置に関連した組成を、積層プレス、沈殿又はスプレーによって製作する、請求項２０から２６までのいずれか１項記載の方法。
【請求項２８】
人工歯根を製作するブランクを製作するための粉末混合物において、
少なくとも５０％の割合の金属材料が使用されていることを特徴とする、人工歯根を製作するブランクを製作するための粉末混合物。
【発明の詳細な説明】
【技術分野】
【０００１】
本発明は、金属材料より人工歯根を製作するための方法、ブランク、圧粉体、及び金属より成る人工歯根を製作するための結合剤に関する。
【０００２】
人工歯根のための金属製の基本的骨組みは、セラミックと比較して高い延性を有していて、しかも引張負荷に対する影響受け易さは小さい。これは、壁厚が減少されている人工歯根の線細工的な形状において実現するために利用される。しかも、このような形式の人工歯根は、歯内にセメントによって固定することができる。このような人工歯根の取り扱いは、歯科医の側から見れば、接着技術と比較してより簡単であって、しかも頑丈である。
【０００３】
従来の技術
歯科技術においては、歯冠及びブリッジを製作するために、多くの合金が使用される。このような金属から、失った形状を補う方法に基づく鋳造法を用いて、マウント、骨組み若しくは完全な修復が製作される。これらは、直接装填されるか、又は場合によってさらにセラミック又はプラスチックで外装が施される。
【０００４】
このような従来の方法と並んで、前記のような合金をＣＡＤ／ＣＡＭ機械によって加工することもできる。しかしながら、このような合金の材料技術的な特性は、このような加工機械において、剛性、駆動系及び工具に関連して厳しい要求を課すことになる。全体的に見て、このような要求は、一般的なＣＮＣ機械の大きさ及び価格に近い、数少ない歯科技術的な実験室及び歯科医だけによって経済的に可能であるような機械を必要とすることになる。
【０００５】
ヨーロッパ特許第０２１４３４１号明細書によれば、金属粉末と混合液とを混合して塗布可能な材料が処理され、かつ焼結される金属製の人工歯根を製造するための方法が公知である。この場合、金属粉末混合物は、燃焼加工用支持体として用いられるモデルに形作られ、このモデル上で焼結される。これと同様に技術について主に、ヨーロッパ特許公開第０３７３３８０号明細書に記載されている。
【０００６】
歯科用セラミックの分野においては、粉末状のセラミック原料からセラミックブランクが型押し成形され、このセラミック原料に、材料取り除き法によって加工されて内側輪郭形状及び／又は外側輪郭形状を与え、加工されたセラミック圧粉体を、焼結された硬質のセラミック成形部分に成形する方法は、ドイツ連邦共和国特許第１９９３０５６４号明細書により公知である。この場合、セラミック材料は、焼結時に、得ようとする焼結収縮をほぼ補償するプレス補助手段が使用されるように選定される。
【０００７】
ドイツ連邦共和国特許第１９９３８１４４号明細書によれば、予備焼結されたブランクから加工機械内で人工歯根を製作するための方法が公知である。この公知の方法においては、ブランクが、１５〜３０ＭＰａの未加工状態における破壊強さを有している。ブランクは、切削、研削又は浸食によって加工される。この場合、圧粉体は、適当な加工手段によって、最終的な人工歯根の、減少状態に適合された拡大されたモデルに加工される。これは、ＣＡＤ／ＣＡＭ法を用いることによって行われる。次いで焼結によってその最終寸法が得られる。
【０００８】
別の方法は、ドイツ連邦共和国特許公開第１９９０１６４３号明細書に開示されている。この別の方法では、粉体の各層が、レーザ光線の局所的に焼結を生ぜしめるエネルギーにさらされることによって、焼結可能な粉体から層状に成形体が構成される。
【０００９】
ヨーロッパ特許公開第０６３０６２２号明細書によれば、硬質なセラミック製の又は金属製の人工歯根を加工する際の基本的な問題点が公知である。この場合特にセラミック製の義歯が開示されている。
【００１０】
一般的にセラミック製の焼結材料は、２５％の収縮において比較的大きい体積を加工機械によって加工する必要がある。
【００１１】
本発明の課題は、金属製の材料より成る人工歯根を提供し、またこの金属製の材料の材料特性を、この材料が歯科用セラミックを加工する機械内において加工され得るように、変える方法を提供することである。
【００１２】
発明の開示
本発明は、前駆物質（Vorstufe）の研削、及びこれに続いて行われる、例えば収縮を伴う焼結による後加工が、金属製の人工歯根においても、成功に至る道であるという認識に基づいている。
【００１３】
本発明による、金属材料より人工歯根を製作するための方法は、第１段階で金属を含有する粉末混合物より成形され、かつ硬化されたブランクを準備し、第２段階でブランクから中間体を製作し、第３段階で中間体の後加工を行い、この後加工によって人工歯根の所望の材料特性が得られるようにすることを特徴としている。
【００１４】
本発明は、最終的な材料特性を有する金属製の材料自体を加工するのではなく、この材料の前駆物質を加工する、ということから出発している。材料の前駆物質は、後で再び取り除かれる結合剤によって、かつ／又は圧力による締め固め若しくは温度による締め固めによってその強度を得るようになっているので、十分に硬いブランクを準備することができる。この場合、前駆物質の特性は、正確な成形加工及び材料（ここではブランクと称呼される）の良好な操作性が得られるように調整される。
【００１５】
本発明による手段は、金属より成る複雑な個別形状を製作するために、鋳造が用いられるか又はＮＣ機械による切削加工が用いられるという、金属材料より成る人工歯根の製作のために一般的である考え方は採用していない。
【００１６】
本発明によれば、最終寸法に構成された人工歯根は、ブランクを加工する前に、金属製の材料のさらに得ようとする形状変化を考慮しながら、その寸法に適合され、それによって中間体が構成されるようになっている。加工されたブランクの後加工により得られる形状変化は、物理学の法則に支配される。この形状変化は、モデル形成によって描かれるか、又は後加工のために使用される技術の観点（Aspekten）から得られる。コンピュータプログラムを用いて、得ようとする形状変化を考慮しながら後加工中に逆の画像を形成し、それによって中間体を製作することが可能である。この中間体は、後加工後に、人工歯根の所望の形状を高精度で再現する。
【００１７】
本発明の実施態様によれば、後加工が圧力処理及び／又は熱処理を含んでいる。この場合特に、高温における焼結プロセスが考慮される。
【００１８】
有利な形式で、後加工の一部として、ブランクの金属を含有する粉末混合物内に含まれた結合剤を少なくとも部分的に取り除くようにした。
【００１９】
金属を含有する粉体混合物は、金属粉末より成る単一の又は多様な混合物であり、場合によっては結合剤が添加される。この場合、材料としては特に、従来技術において歯科分野に適したものとして知られている、ＡｕＰｔ，ＡｕＰｄＡｇ，ＰｄＡｇ，ＰｕＰｄ，ＮｉＣｒ，ＣｏＣｒ，Ｐｄ及びＴｉ等の、合金又は金属が用いられる。
【００２０】
有利な形式で、中間体を調整するためにブランクを、歯科用セラミックを加工するために適した研削機又はフライス盤を用いて研削又はフライス切削によって加工するようにした。
【００２１】
本発明はさらに、金属製の材料より人工歯根を製作するためのブランクに関する。ブランクは、金属を含有する粉末混合物より成っている。金属を含有する粉末混合物は、単一又は多様な粒子の大きさ及び／又は粒子の形状より成る粉末金属を有しており、この場合、ブランクは有利には、４０ＭＰａ（４０・１０６Ｎ／ｍ２）よりも高い強度を有している。
【００２２】
強度は、完成された人工歯根の最終的な強度よりも、有利には著しく小さい。これによって、一方では、加工強度を維持するためにブランクは十分な固有強度を有しており、他方では、ブランクを、一般的な歯科用フライス盤又は研削機械において問題なく加工することができる。
【００２３】
有利な形式で、金属を含有する粉末混合物がブランク内で圧縮されているので、加工時に力に耐え得るブランクの十分な強度が得られる。
【００２４】
この場合、ブランクを形成する粉末混合物は、種々異なる金属を含有する混合原料より成っていて、混合原料の組成はブランク内の位置に関連している。
【００２５】
特にブランクの縁部領域は、ブランクの中央領域よりも低い最終強度が得られるように、構成されている。これは、例えば噛み力に対する抵抗、良好な摩耗特性、強度及び象牙質との緊密な結合等の種々異なる課題を満たす必要がある場合に、有利である。
【００２６】
実施態様によれば、ブランクは、結合剤を有する、金属を含有する粉末混合物より成っており、該結合剤の割合は、結合剤を有する粉末混合物が変形可能であるように調整されている。結合剤は粉末の形で提供される。
【００２７】
有利な形式で、ブランク内に含有される結合剤の割合は、２０体積％〜５０体積％である。
【００２８】
別の実施態様によれば、ブランクは、金属を含有する締め固められた粉末混合物より形成されており、ブランク内の結合剤の割合は２０体積％よりも少なく、有利には０．５体積％よりも少ない。この場合、結合剤の割合は、最初に設けられた高い割合から部分的に溶解して取り出すことによって減少させることができる。締め固めによって、付加的な結合剤を完全に省くことも可能である。
【００２９】
ブランクは複数の面部材を有しており、これらの面部材に別の部材との嵌合部を形成することができる。これらの面部材は、中間体を製作するために加工する必要はない。
【００３０】
本発明はまた、前記ブランクを加工することによって製作された、人工歯根を製作するための中間体に関するものである。この中間体は、製作しようとする人工歯根に対して、後加工において得ようとする寸法変化の程度だけ異なっていて、有利な形式で４０ＭＰａ（４０・１０６Ｎ／ｍ２）よりも高い強度（０．２％の降伏強度）を有している。有利な形式で、この場合も、強度は、完成された人工歯根の最終強度よりも著しく低い。
【００３１】
本発明の実施態様によれば、金属より成る人工歯根において、該人工歯根が、焼結された金属粒子を有していて、１００ＭＰａ（１００・１０６Ｎ／ｍ２）よりも高い強度（０．２％の降伏強度）を有している。
【００３２】
人工歯根は有利な形式で、０．１体積％の結合剤残留割合を有しており、また有利には人工歯根において結合剤がまったく残留していない。
【００３３】
ブランクも、中間体又は人工歯根も、結合剤として、１００℃以上の温度で加熱した場合に気化する材料が使用されている。
【００３４】
また本発明は、金属より成るブランク、中間体又は人工歯根のための結合剤に関するものであり、該結合剤は、１００℃以上及び６００℃以下の温度で気化する例えばワックス（ろう）又は合成樹脂等の有機材料を、少なくとも９０％まで有している。
【００３５】
さらに本発明は、金属材料を含有するブランクを製作するための方法に関するものである。この場合、金属を含有する粉末混合物をブランクに成形し、かつ硬化させるようにした。
【００３６】
金属と結合剤とから成る粉末混合物は、圧力加工及び／又は熱加工によって圧縮されている。
【００３７】
ブランクを形成する前に、金属を含有する粉末混合物に結合剤を加え、それによって、射出成形、押出し成形又は押出しプレスによってブランクに形状付与することができる。
【００３８】
有利な形式で、結合剤はブランクを加工する前に取り除かれる。この場合、結合剤の取り除き中に、又は結合剤を取り除いた後で、ブランクを圧力及び／又は温度によって締め固め若しくは圧縮する。
【００３９】
有利な形式で、混合物全体における結合剤の割合が、２０体積％乃至５０体積％である。
【００４０】
有利な形式で、ブランクに対する、グラジエント材料（Gradientenwerkstoff）より成る混合原料の位置に関連した組成を、積層プレス、沈殿又はスプレー（吹き付け）によって製作する。ブランクにおける混合原料の位置に関連した組成は、別のプロセス段階、例えば化学的な結合又は添加材料の拡散等によっても得られる。
【００４１】
本発明はさらに、人工歯根を製作するブランクを製作するための、金属を含有する粉末混合物に関するものである。この粉末混合物内に、少なくとも５０体積％の割合の金属材料が設けられている。
【００４２】
図面の簡単な説明
図１は本発明による方法のフローチャート、
図２はブランク、
図３は中間体、
図４は人工歯根、
を示す。
【００４３】
図１には、本発明による方法を説明するためのフローチャートが示されている。人工歯根（義歯部分；dentatl implant）を製作するためにブランク（未加工品）が使用されるが、このブランクは、単一形式の又は多様形式の粒子の大きさ及び／又は形状を粉末金属より成っている。このような粉末は、例えば噴霧又は化学的な析出によって製作される。単一形式の粒子の大きさとは単一の大きさ分布を有する粒子のことであり、これに対して、多様形式の粒子の大きさとは種々異なる大きさ分布を有する粒子のことである。
【００４４】
これらの粉末から、圧力による圧縮若しくは締め固め（kompaktieren）又は温度による締め固めによってブランクが製作される。粉末に結合剤が混合される場合は、粉末は、射出成形、押出し成形、押出しプレス又はその他の形状付与法によってブランクに変換することができる。次いで結合剤が取り除かれ、場合によっては、圧力又は温度によってブランクがさらに締め固められる。
【００４５】
このブランクの軟度（Konsistenz）は、取り除き工具を用いて研削又は切削によって加工するために十分な堅さを有するように調節される。この場合、特に機械を変えることなしに、歯科用セラミックのための一般的な研削又はフライス切削による加工が可能である。
【００４６】
この場合、重要な周辺条件は、熱によって最終加工（後加工）する場合にワークが受ける形状変化を、１つのモデルを用いて正確に予測する必要があるということである。このモデルは、嵌合体（Passkoerper）が最終加工後に使用時に本来用いられる形状を正確に得るように、形状及び大きさを変えるために、ワークの構成後に嵌合体に適用される。特性パラメータは、熱的な最終加工（後加工）のプロセスパラメータについて定める実験によって規定される。この場合一般的に、特性値の、装入量との関連する性が規定される。
【００４７】
人工歯根の調整は、患者の実際の状況に基づいている。考慮しようとする区域は、表面仕上げ後にその局所的な形状が走査される。これは例えば、患者の口腔内において測定カメラを介して直接行われるか、又はこの領域の父型又は母型を用いて間接的に行われる。
【００４８】
次いで公知の方法を用いてワークのモデル化が行われる。これは一般的に、コンピュータを用いた方法を介して行われる。その最終寸法において規定された人工歯根が形成された後で、この人工歯根は、画像の指示に従って、後加工による形状的な成形変化が相殺されるように、適合される。この場合、ブランクの材料取り除き加工によって製作された中間体が形成される。
【００４９】
中間体が製作された後で、場合によってはまだ存在する結合剤が取り除かれ、中間体が、後加工（例えば焼結）によって、人工歯根の材料技術的に所望の最終特性に成形される。この場合、一般的に形状が変化する。しかしながら形状変化の形式は、モデルによって既に考慮されているので、人工歯根は正確に所望の最終形状に成形される。
【００５０】
続いて、ワークは、例えばセラミック材料又はプラスチック材料による練り付け（Veneering）によって又はつや出し（Politur）によってさらに精密加工される。
【００５１】
本発明によれば、歯科用セラミックのための研削機に、金属修復の広い分野が適用される。
【００５２】
図２〜図４には、ブランク、中間体及び人工歯根が示されている。
【００５３】
図２に示したブランク１は、ホルダ２に固定されており、このホルダ２は、歯科用セラミックを加工するための研削機又はフライス盤のチャック内で受容するために用いられる。ブランク１の外側の寸法は、ブランクから製作される中間体３が完全にブランク内に位置するように、設計されている。ブランクは、ブランクの１箇所における加工がブランクの構造を破壊することなしに可能である程度の強度を有している。
【００５４】
ブランク１は、予備成形された面部材４を有しており、この面部材４に別の部材への嵌合面が形成される。この面部材４は、材料除去によって加工されるのではなく、最終幾何学形状に相当している。さらにまた中間体３内に嵌合面５が示されており、この嵌合面５は完全に加工することによって製作されなければならない。
【００５５】
図３には、図２に示したブランク１から製作された中間体が示されている。また図３には面部材４と切欠５とが示されている。中間体３は、最終的な寸法に対する過剰寸法を有しており、この過剰寸法は、後加工において得ようとする寸法変化の収縮パラメータに相当する。これは、予備成形された面部材４のためにも当てはまる。
【００５６】
図４には、図３に示した中間体３から後加工によって形成された人工歯根６が示されている。この人工歯根は歳出液な材料特性を有している。人工歯根６はさらに、最終的な幾何学寸法を有しており、この寸法は、熱による後下降においては中間体からの収縮によって得られる。
【図面の簡単な説明】
【００５７】
【図１】本発明による方法のフローチャートである。
【図２】本発明によるブランクを示す概略図である。
【図３】本発明による中間体を示す概略図である。
【図４】本発明による人工歯根を示す概略図である。
【図１】
2006520221.tif 000003
【図２】
2006520221.tif 000004
【図３】
2006520221.tif 000005
【図４】
2006520221.tif 000006
【手続補正書】
【提出日】平成17年1月22日(2005.1.22)
【手続補正１】
【補正対象書類名】特許請求の範囲
【補正対象項目名】全文
【補正方法】変更
【補正の内容】
【特許請求の範囲】
【請求項１】
金属材料より人工歯根（６）を製作するための方法において、
第１段階で金属を含有する粉末混合物より成形され、かつ硬化されたブランク（１）を準備し、この際に、切除工具を用いた研削又は切削による加工を実施するために十分な硬さを有するように、ブランク（１）の軟度を調整し、
第２段階でブランク（１）から中間体（３）を製作し、この際に、中間体を調整するためにブランク（１）を、歯科用セラミックを加工するために適した研削機又はフライス盤を用いて研削又は切削によって加工し、
第３段階で中間体（３）の後加工を行い、この後加工によって人工歯根（６）の所望の材料特性が得られるようにし、この場合、後加工が圧力処理及び／又は熱処理を含んでおり、またこの際に、ブランク（１）を加工する前に、最終寸法に構成された人工歯根（６）を、金属材料のさらに得ようとする形状変化を考慮して、この金属材料の寸法に合致させ、それによって中間体を構成する、
ことを特徴とする、金属材料より人工歯根（６）を製作するための方法。
【請求項２】
後加工が、加工しようとするブランク（１）の熱的な最終加工を含んでおり、該最終加工において金属材料の金属部分を焼結する、請求項１記載の方法。
【請求項３】
後加工の一部として、ブランク（１）の金属を含有する粉末混合物内に含まれた結合剤を少なくとも部分的に取り除く、請求項１又は２記載の方法。
【請求項４】
金属製の材料より人工歯根を製作するためのブランク（１）において、ブランクが、結合剤を有する、金属を含有する粉末混合物より成っており、該結合剤の割合は、結合剤を有する粉末混合物が変形可能であるように調整されており、金属を含有する粉末混合物が、単一又は多様な粒子の大きさ及び／又は粒子の形状より成る粉末金属を有しており、ブランク（１）が締め固められており、結合剤が２０体積％よりも少ない割合で設けられていることを特徴とする、金属製の材料より人工歯根を製作するためのブランク。
【請求項５】
粉末混合物が、種々異なる金属を含有する混合原料より成っている、請求項４記載のブランク。
【請求項６】
混合原料の組成が位置に関連している、請求項５記載のブランク。
【請求項７】
強度が、４０ＭＰａ（４０・１０６Ｎ／ｍ２）よりも高い、請求項４から６までのいずれか１項記載のブランク。
【請求項８】
ブランク（１）が複数の面部材（４）を有しており、これらの面部材（４）に別の部材との嵌合部を形成することができるようになっている、請求項４から７までのいずれか１項記載のブランク。
【国際調査報告】
2006520221.tif 000007
2006520221.tif 000008
2006520221.tif 000009
2006520221.tif 000010